하 기 표 에 나타내 는 배합 비율 로 각 성분 을 배합 하 고 , 고속 회전 믹서 를 사용 하 여 수지 바니시 를 조제 하 였 다 . 그 다음 에 , 지 지체 로서 알키드 수지 계 이형제 ( 린 텍 사 제조 , 「 AL - 5 」 ) 로 이 형 처리 한 PET 필름 ( 토레 사 제조 , 「 루 미라 T 6 AM 」 , 두께 38 ㎛, 연화점 130 ℃, 「 이 형 PET 」 ) 을 준비 하 였 다 . 조제 한 수지 바니시 를 이러 한 이 형 PET 에 건조 후 의 감광성 수지 조성물 층 의 두께 가 40 ㎛ 가 되 도록 , 다 이 코터 로 균일 하 게 도포 하 고 , 80 ℃ 에서 110 ℃ 로 6 분 간 건조 함 으로써 , 이 형 PET 위 에 감광성 수지 조성물 층 을 갖 는 지 지체 부착 감광성 필름 을 얻 었 다 .